(57)【要約】【課題】初期トルクが小さく初期摩耗が生じにくいころ軸受及びその製造方法を提供する。【解決手段】円すいころ軸受は、外周面に軌道面１ａを有する内輪１と、内輪１の軌道面１ａに対向する軌道面２ａを内周面に有する外輪２と、両軌道面１ａ，２ａの間に転動自在に配された複数の円すいころ３と、内輪１及び外輪２の間に複数の円すいころ３を保持する保持器４と、で構成されており、内輪１の外周面及び外輪２の内周面の間に形成された軸受内部空間には、潤滑剤が配されている。円すいころ３の端面には、室温よりも高温に加熱された投射材を投射するショットピーニング処理により形成された凹部が複数形成されている。これら凹部のうち深さ１μｍ以上のものは、２００μｍ以下の間隔で均一に配置されている。【選択図】図１
2012167685.tif 000002
【特許請求の範囲】
【請求項１】
軌道面を有する内輪と、前記内輪の軌道面に対向する軌道面を有する外輪と、前記両軌道面間に転動自在に配された複数のころと、を備えるころ軸受を製造する方法であって、前記内輪，前記外輪，及び前記ころの少なくとも一つに、室温よりも高温に加熱された投射材を投射するショットピーニング処理を施して、その表面に凹部を形成することを特徴とするころ軸受の製造方法。
【請求項２】
軌道面を有する内輪と、前記内輪の軌道面に対向する軌道面を有する外輪と、前記両軌道面間に転動自在に配された複数のころと、を備えるころ軸受を製造する方法であって、前記ころの端面に、室温よりも高温に加熱された投射材を投射するショットピーニング処理を施して、前記端面に凹部を形成することを特徴とするころ軸受の製造方法。
【請求項３】
前記投射材に固体潤滑剤粉末を混合し、その混合物を投射することを特徴とする請求項１又は請求項２に記載のころ軸受の製造方法。
【請求項４】
軌道面を有する内輪と、前記内輪の軌道面に対向する軌道面を有する外輪と、前記両軌道面間に転動自在に配された複数のころと、を備えるころ軸受において、
前記内輪，前記外輪，及び前記ころの少なくとも一つは、その表面に、室温よりも高温に加熱された投射材を投射するショットピーニング処理により形成された凹部を有し、その凹部のうち深さ１μｍ以上のものは２００μｍ以下の間隔で均一に配置していることを特徴とするころ軸受。
【請求項５】
軌道面を有する内輪と、前記内輪の軌道面に対向する軌道面を有する外輪と、前記両軌道面間に転動自在に配された複数のころと、を備えるころ軸受において、
前記ころの端面に、室温よりも高温に加熱された投射材を投射するショットピーニング処理により形成された凹部を有し、その凹部のうち深さ１μｍ以上のものは２００μｍ以下の間隔で均一に配置していることを特徴とするころ軸受。
【請求項６】
前記凹部内に固体潤滑剤が配されていることを特徴とする請求項４又は請求項５に記載のころ軸受。
【発明の詳細な説明】
【技術分野】
【０００１】
本発明はころ軸受及びその製造方法に関する。
【背景技術】
【０００２】
ころ軸受においては、内輪や外輪に設けられたつばところの端面とが回転時に摺接するため、低速回転域ではトルクが大きく、高速回転域では焼付きが生じやすいという問題があった。なお、以降においては、つばのうち、ころの端面と摺接する面を「つば面」と記す。前記のような問題があることから、ころの端面やつば面に油溜まりを形成して潤滑性を高め、トルクを低減し耐焼付き性を向上する技術が提案されている。
【０００３】
例えば、特許文献１には、内輪のつば面にショットブラストを施し、凹凸を設ける技術が開示されている。また、特許文献２には、投射粒子の投射により、摺動部材の摺動面に凹面で構成された微細くぼみを多数形成する技術が開示されている。さらに、特許文献３には、砥石を使用してころの端面やつば面を仕上げ、滑らかな平滑部と、この平滑部にランダムに形成した谷部とからなる仕上げ面とする技術が開示されている。
【０００４】
さらに、特許文献４〜６には、転動体の転動面及び端面並びに内外輪の軌道面及び内輪の大つば面に、無数の微小凹形状のくぼみをランダムに形成する技術が開示されている。そして、くぼみを設けた面の面粗さパラメータＲｙniを０．４〜１．０μｍ、Ｒｙｍａｘを０．４〜１．０μｍ、且つ、粗さ曲線の歪み度を表すＳｋ値を−１．６以下とし、さらに、くぼみの面積率を５〜２０％、平均面積を３０〜１００μｍ2 とすると、ころ軸受の寿命を延長できるとされている。
さらに、特許文献７には、ころ端面に無数の谷をランダムに散在させ、三次元表面粗さのパラメータのうち算術平均粗さＳａを０．１μｍ以下、減衰谷粗さＳｖｋを０．１５〜０．３０μｍとして、耐焼付き性を向上させる技術が開示されている。
【先行技術文献】
【特許文献】
【０００５】
【特許文献１】特開平６−２４１２３５号公報
【特許文献２】特表２００９−５２６１２６号公報
【特許文献３】特開平７−４２７４６号公報
【特許文献４】特開２００６−９９６２号公報
【特許文献５】特開２００６−９９６３号公報
【特許文献６】特開２００６−９９６４号公報
【特許文献７】特開２００３−２６９４６８号公報
【発明の概要】
【発明が解決しようとする課題】
【０００６】
しかしながら、特許文献１，２に記載のものは、ショット加工により凹部を形成する際に、凹部の形成により生じた余肉で凸部が形成されるため、内輪のつば面や摺動部材の摺動面と摺接する相手部材の面が該凸部により攻撃されて表面粗さが悪化するおそれがあった。その結果、軸受の回転初期においては、トルク（以降は初期トルクと記す）が大きくなるとともに摩耗（以降は初期摩耗と記す）が生じやすかった。
【０００７】
また、特許文献３〜７に記載のものは、ころの端面やつば面にバレル加工や研磨を施すものであるため、くぼみや谷の形状や大きさ，深さなどを制御できないという問題点があった。また、バレル加工は、サイズが大きいものや複雑形状のものには適用が難しいという問題点があった。特に、相手部材との接触面積が小さい場合に、くぼみや谷の形状が線状や楕円状であると、油溜まりとして十分に機能せず、逆に相手部材との接触領域から潤滑油が排除されやすくなるため、油膜厚さが小さくなって焼付きが生じやすくなるという問題点があった。
そこで、本発明は上記のような従来技術が有する問題点を解決し、初期トルクが小さく初期摩耗が生じにくいころ軸受及びその製造方法を提供することを課題とする。
【課題を解決するための手段】
【０００８】
前記課題を解決するため、本発明は次のような構成からなる。すなわち、本発明の一態様に係るころ軸受の製造方法は、軌道面を有する内輪と、前記内輪の軌道面に対向する軌道面を有する外輪と、前記両軌道面間に転動自在に配された複数のころと、を備えるころ軸受を製造する方法であって、前記内輪，前記外輪，及び前記ころの少なくとも一つに、室温よりも高温に加熱された投射材を投射するショットピーニング処理を施して、その表面に凹部を形成することを特徴とする。
【０００９】
また、本発明の別の態様に係るころ軸受の製造方法は、軌道面を有する内輪と、前記内輪の軌道面に対向する軌道面を有する外輪と、前記両軌道面間に転動自在に配された複数のころと、を備えるころ軸受を製造する方法であって、前記ころの端面に、室温よりも高温に加熱された投射材を投射するショットピーニング処理を施して、前記端面に凹部を形成することを特徴とする。
これらの各態様に係るころ軸受の製造方法においては、前記投射材に固体潤滑剤粉末を混合し、その混合物を投射することが好ましい。
【００１０】
本発明の一態様に係るころ軸受は、軌道面を有する内輪と、前記内輪の軌道面に対向する軌道面を有する外輪と、前記両軌道面間に転動自在に配された複数のころと、を備えるころ軸受において、前記内輪，前記外輪，及び前記ころの少なくとも一つは、その表面に、室温よりも高温に加熱された投射材を投射するショットピーニング処理により形成された凹部を有し、その凹部のうち深さ１μｍ以上のものは２００μｍ以下の間隔で均一に配置していることを特徴とする。
【００１１】
また、本発明の別の態様に係るころ軸受は、軌道面を有する内輪と、前記内輪の軌道面に対向する軌道面を有する外輪と、前記両軌道面間に転動自在に配された複数のころと、を備えるころ軸受において、前記ころの端面に、室温よりも高温に加熱された投射材を投射するショットピーニング処理により形成された凹部を有し、その凹部のうち深さ１μｍ以上のものは２００μｍ以下の間隔で均一に配置していることを特徴とする。
これらの各態様に係るころ軸受においては、前記凹部内に固体潤滑剤が配されていることが好ましい。
【発明の効果】
【００１２】
本発明のころ軸受の製造方法は、内輪，外輪，及びころの少なくとも一つに、室温よりも高温に加熱された投射材を投射するショットピーニング処理を施して、その表面に凹部を形成するので、凹部の形成時に凸部が生じにくい。その結果、初期トルクが小さく初期摩耗が生じにくいころ軸受を製造することができる。
【００１３】
また、本発明のころ軸受は、内輪，外輪，及びころの少なくとも一つが、その表面に、室温よりも高温に加熱された投射材を投射するショットピーニング処理により形成された凹部を有し、その凹部のうち深さ１μｍ以上のものは２００μｍ以下の間隔で均一に配置しているとともに、凹部の形成時に生じる凸部が少ない。よって、初期トルクが小さく初期摩耗が生じにくい。
【図面の簡単な説明】
【００１４】
【図１】本発明に係るころ軸受の一実施形態である円すいころ軸受の構造を示す縦断面図である。
【図２】円すいころの端面に形成された凹部を説明する図である。
【図３】ショットピーニング処理に用いる投射装置の断面図である。
【図４】実施例の円すいころ軸受の構造を示す縦断面図である。
【図５】縦型内輪回転式試験機の断面図である。
【発明を実施するための形態】
【００１５】
本発明に係るころ軸受及びその製造方法の実施の形態を、図面を参照しながら説明する。図１は、本発明に係るころ軸受の一実施形態である円すいころ軸受の構造を示す縦断面図である。
図１の円すいころ軸受は、外周面に軌道面１ａを有する内輪１と、内輪１の軌道面１ａに対向する軌道面２ａを内周面に有する外輪２と、両軌道面１ａ，２ａの間に転動自在に配された複数の円すいころ３と、内輪１及び外輪２の間に複数の円すいころ３を保持する保持器４と、で構成されており、内輪１の外周面及び外輪２の内周面の間に形成された軸受内部空間には、図示しない潤滑剤（例えば潤滑油，グリース）が配されている。なお、保持器４は備えていなくてもよい。
【００１６】
また、内輪１及び外輪２の少なくとも一方には、つば５が形成されている。図１には、内輪１の外周面の軸方向一端部（円すいころ３の大端面３１側の端部）に、つば５が径方向外方に突出して設けられている例が図示されている。外輪２には、つばは設けられていない。ただし、図１の例とは逆に、外輪２の内周面の軸方向端部につばを設け、内輪１にはつばを設けない構成としてもよいし、内輪１及び外輪２の両方につばを設ける構成としてもよい。また、内輪１，外輪２いずれについても、軸方向一端部（円すいころ３の大端面３１側の端部又は小端面３２側の端部）につばを設けてもよいし、軸方向両端部（円すいころ３の大端面３１側の端部及び小端面３２側の端部）につばを設けてもよい。
つば５の内側面５ａ、すなわちつば面は、円すいころ３を案内し保持する面として機能しており、円すいころ３の端面と摺接する。図１の例であれば、円すいころ３の大端面３１と摺接する。
【００１７】
そして、内輪１，外輪２，及び円すいころ３には、その表面全体に、室温よりも高温（例えば８０℃以上）に加熱された投射材を投射するショットピーニング処理により、例えば円形の凹部（図２を参照）が複数形成されている。これら凹部の直径は、５０μｍ以下であることが好ましい。また、これら凹部は、それぞれ種々の深さを有しているが、その多く（例えば半数以上）は深さ１μｍ以上であり、深さ１μｍ以上の凹部は、２００μｍ以下の間隔で均一に配置されている。
【００１８】
これらの凹部は油溜まりとして機能し、円すいころ軸受の各摺動部の潤滑性を高める作用を有している。所定深さの凹部が均一に配置されていることにより、優れた油溜まりとして機能し、高い油膜形成能力を発揮する。よって、本実施形態の円すいころ軸受は長寿命である。特に、円すいころ３の端面（図１の例であれば大端面３１）に凹部が形成されていれば、該端面とつば面５ａとの間の潤滑性が優れている。
複数の凹部のうち多くのものの深さが１μｍ未満であると、凹部がすぐに摩滅してしまうという不都合が生じるおそれがある。また、深さ１μｍ以上の凹部の間隔が２００μｍ超過であると、初期トルクが小さいという効果が減少するという不都合が生じるおそれがある。
【００１９】
さらに、室温よりも高温に加熱された投射材を投射するショットピーニング処理により凹部が形成されているので、凹部の形成により生じた余肉で形成される凸部の数が少ない。通常、投射材の粒子は凝集しているため、複数の粒子が凝集してなる凝集物が被処理面に投射される。すると、被処理面に衝突した各粒子（凝集物を構成する粒子）により凹部が形成されるため、複数の凹部が重なった形で形成され、凹部の寸法が大きくなる。その結果、凹部の形成と同時に、前述の凸部も形成されやすくなる。また、凹部の寸法が大きくなると、円すいころ３等の被処理面の形状の変化が大きくなる。
【００２０】
投射材を室温よりも高温に加熱すると、粒子の凝集に大きく寄与する湿度が低下するため、粒子の凝集が抑制され分散される。凝集物を構成する粒子が分散すると、粒径１５０μｍ以下の極微小な粒子となるため、複数の凹部が重なった形で形成されることはほとんどなく、凹部の寸法は小さくなる。その結果、前述の凸部は形成されにくいので、被処理面の凸部の数が少ない。
【００２１】
よって、例えば円すいころ３の端面に前記ショットピーニング処理が施された場合は、該端面が有する凸部の数は少ないので、摺接の相手面であるつば面５ａが凸部により攻撃されて表面粗さが大きく悪化することはない。その結果、円すいころ３は、初期トルクが小さく初期摩耗が生じにくいので、長寿命である。また、凹部の寸法が小さいので、被処理面の形状の変化は小さい。さらに、ショットピーニング処理による表面硬さの上昇も抑制されるので、やはり初期トルクが小さくなる。
なお、凝集物を分散させる方法は、室温よりも高温に加熱することに限定されるものではなく、投射材を乾燥状態とすれば凝集物を分散させることが可能である。投射材を乾燥状態とする方法としては、加熱の他には、投射材を乾燥ガス（例えば乾燥空気，乾燥窒素）に接触させる方法や乾燥剤で処理する方法などがあげられる。
【００２２】
この凹部は、内輪１，外輪２，及び円すいころ３の表面全体に形成されているが、円すいころ軸受の回転時に摺接する両軌道面１ａ，２ａ、円すいころ３の転動面３ａ、つば面５ａ、及び円すいころ３の端面（図１の例であれば大端面３１）に形成されていることが重要であり、円すいころ３の端面に形成されていることが特に重要である。また、この凹部が、内輪１，外輪２，及び円すいころ３のうち一つの部材に形成されていれば、円すいころ軸受の各摺動部の潤滑性が高められるが、これらのうちいずれか２つの部材に形成されていることがより好ましく、前記全ての部材に形成されていることが最も好ましい。
【００２３】
なお、凹部の内面には、化成処理を施してもよいし、固体潤滑剤の被膜や硬質膜などを形成してもよい。また、凹部内に固体潤滑剤を充填してもよい。そうすれば、凹部が形成された摺動面が摩耗した場合でも、摺動面に固体潤滑剤が供給されるので、円すいころ軸受の耐焼付き性が向上する。また、円すいころ軸受の長寿命化や初期トルクのさらなる低減を図ることができる。
【００２４】
投射材に固体潤滑剤粉末を混合し、その混合物を投射することにより、凹部の内面に固体潤滑剤の被膜を形成したり、凹部内に固体潤滑剤を充填したりすることができるが、このような方法に限定されるものではない。また、固体潤滑剤の種類は特に限定されるものではないが、二硫化モリブデンが好適である。
このような本実施形態の円すいころ軸受の用途は特に限定されるものではないが、自動車のデファレンシャルギア用の円すいころ軸受（低速回転域で使用されることが多い）として特に好適である。
【００２５】
以下に、上記のような本実施形態の円すいころ軸受の製造方法について、詳細に説明する。
まず、内輪１，外輪２，及び円すいころ３の少なくとも一つに、室温よりも高温に加熱された投射材を投射するショットピーニング処理を施す（第一工程）。このようなショットピーニング処理により、内輪１，外輪２，円すいころ３の表面全体に、投射材の衝突による例えば円形の凹部が形成される。加熱された投射材は凝集しておらず、各粒子が分散しているので、前述したように、凹部の余肉からなる凸部が凹部の周囲に形成されることは少ない。
【００２６】
なお、表面全体ではなく、表面の一部分に凹部を形成したい場合には、凹部を形成しない面にテープなどでマスクをし、凹部を形成したい面のみを露出させればよい。あるいは、円すいころ３の端面のみに凹部を形成する場合は、研削や研磨等の工程が終了した後、円すいころ軸受を製造するために円すいころ３を整列させて搬送している間に、円すいころ３の端面に前記ショットピーニング処理を施すとよい。
【００２７】
投射材の種類は特に限定されるものではないが、硬質材料が好ましく（ビッカース硬さが５００以上のものがより好ましい）、炭化ケイ素，窒化ケイ素，アルミナ，シリカ等のセラミックや金属が好ましい。また、投射材の形状は球状が好ましく、その寸法については、直径１５０μｍ以下が好ましい。投射材の粒子の直径が１５０μｍ超過であると、粒子の循環性が不十分となるという不都合が生じるおそれがある。このような投射材を投射することにより、深さが１μｍ以上で、直径が５０μｍ以下の凹部が、２００μｍ以下の間隔で均一に配置される。
【００２８】
このようにして凹部を形成すれば、凹部の余肉からなる凸部が凹部の周囲に形成されにくいので、これ以上の処理を施さなくても差し支えないが、若干の凸部が形成されるおそれがある。そこで、内輪１，外輪２，及び円すいころ３のうち前記ショットピーニング処理が施された部材に、前記凸部の一部分を除去して各凸部を小さくする処理を施すことが好ましい（第二工程）。
【００２９】
この処理は、凸部を小さくすることができれば特に限定されるものではないが、以下のような鏡面加工が好ましい。すなわち、複数の硬質粒子が表面に備えられた弾性体粒子をショットして、前記凸部が形成された表面に衝突させる処理である。なお、上記のような鏡面加工の代わりに研磨加工などを用いても凸部を小さくすることができるが、その場合には、凸部の塑性流動によって凹部が埋没しないように注意する必要がある。
【００３０】
この弾性体粒子は、粒状弾性体の表面に複数の硬質粒子が接着剤等により固着しているものでもよいし、弾性体と硬質粒子との混合物からなり、表面に硬質粒子が突出しているものでもよい。弾性体の種類は特に限定されるものではないが、ゴムや熱可塑性エラストマ等があげられる。また、硬質粒子の種類は特に限定されるものではないが、アルミナ，ダイヤモンド，炭化ケイ素等があげられる。
硬質粒子が表面に備えられた弾性体粒子全体における硬質粒子の割合は、１０質量％以上９０質量％以下とすることが好ましい。
【００３１】
また、弾性体粒子の直径は５ｍｍ以下が好ましく、また、硬質粒子の直径は５０μｍ以下が好ましい。弾性体粒子の直径が５ｍｍ超過であると、粒子の循環性が不十分となるという不都合が生じるおそれがある。一方、硬質粒子の直径が５０μｍ超過であると、凸部を除去するだけでなく，表面を粗くしてしまうという不都合が生じるおそれがある。
このような硬質粒子が表面に備えられた弾性体粒子を衝突させることにより、第一工程により形成された各凸部の一部分が除去されて小さな凸部となるので、凸部よりも凹部の方が大きな割合を占める表面となる。
【００３２】
凸部の大きさが、第一工程で形成された状態のままであると、摺接する相手部材の面が該凸部により攻撃されて表面粗さが悪化し、円すいころ軸受の初期トルクが若干大きくなるとともに初期摩耗が若干生じやすくなるおそれがある。例えば、つば面５ａに大きな凸部が形成されていると、これと摺接する円すいころ３の端面（図１の例であれば大端面３１）が凸部により攻撃されて表面粗さが悪化し、上記のような不都合が生じるおそれがある。しかしながら、第二工程により凸部が小さくされていれば、相手部材の面に対する攻撃性が低減されるので、上記のような不都合が生じにくい。したがって、第二工程の処理が施された円すいころ軸受は、初期トルクがより小さく初期摩耗がより生じにくい。
【００３３】
さらに、内輪１の軌道面１ａ、外輪２の軌道面２ａ、及び円すいころ３の転動面３ａのうち第一工程のショットピーニング処理が施された面を、砥石による研磨等のような慣用の方法により研磨して、第二工程で小さくされた凸部を完全に除去して平滑化し、前記凹部のみ残す処理を施してもよい（第三工程）。このような処理により、軌道面１ａ，軌道面２ａ，転動面３ａは、平滑面に前記凹部のみが形成された面となる。
【００３４】
そして、内輪１の表面のうち軌道面１ａ以外の面、外輪２の表面のうち軌道面２ａ以外の面、円すいころ３の表面のうち転動面３ａ以外の面については、第二工程が終了した状態のままであるので、第二工程で小さくされた凸部がそのまま残っており、平滑面に前記凹部と前記小さくされた凸部とが形成された面となる。
軌道面１ａ，軌道面２ａ，転動面３ａは、平滑に研磨されている上、油溜まりとして機能する複数の凹部を備えているので、本実施形態の円すいころ軸受は潤滑性が優れており長寿命である。
【００３５】
ここで、第一工程のショットピーニング処理と第二工程の鏡面加工について、さらに具体的に説明する。ショットピーニング処理の条件は特に限定されるものではないが、投射材のショット圧力を１４７０ｋＰａ以下、ショット時間を２０分以下とすることが好ましい。ショットピーニング処理は、投射材を投射するノズルを加工対象物に向けてショットすればいいため、加工対象物のサイズにかかわらず容易に凹部を形成できるという利点がある。
加工対象物の表面全体に凹部を形成したい場合は、加工対象物をかご等の容器に入れてショットピーニング処理を施せば、容易に加工することができるので、量産性もある加工法である。
【００３６】
第一工程のショットピーニング処理について、具体例を一つ示す。大きな開口部が設けてあるかご状部材の中に複数の円すいころを入れ、炭化ケイ素製の投射材を噴射するノズルを開口部付近に設置する。かご状部材を数ｒｐｍの回転速度で回転させながら、直径３０μｍの炭化ケイ素製の投射材を、ノズルからショット圧力６００ｋＰａで１０分間噴射する。
第一工程のショットピーニング処理を施すことによって、算術平均粗さＲａを０．１μｍ以下、粗さ曲線の歪み度を表すＳｋを−１．６以下、最大高さ粗さＲｙを０．４μｍ以上２．０μｍ以下にすることができる。
【００３７】
ただし、加工対象物をかご等の容器に入れてショットピーニング処理を施す方法では、加工対象物の表面全体に凹部が形成される。例えば円すいころの場合であれば、端面に限らず転動面にも凹部が形成される。その結果、円すいころ軸受の寿命低下を引き起こすおそれがある。よって、加工対象物の表面の一部分に凹部を形成したい場合には、前述したように、凹部を形成しない面にテープなどでマスクをして、凹部を形成したい面のみを露出させてショットピーニング処理を施してもよい。
【００３８】
一方、第二工程の鏡面加工の条件は特に限定されるものではなく、通常のショット条件で行うことができる。第二工程の鏡面加工について、具体例を一つ示す。ショットピーニング処理を施した円すいころをザル状の容器に入れ、複数のダイヤモンド粒子を接着剤によって表面に固着したゴム粒子を、斜め方向から５分間ショットする。ダイヤモンド粒子の直径は１０μｍであり、ゴム粒子の直径は１ｍｍである。
【００３９】
第二工程の鏡面加工を施すことによって、凸部が小さくなるので、最大高さ粗さＲｚを小さくすることができ、０．４μｍ以上２．０μｍ以下にすることができる。また、鏡面加工を施した表面を非接触表面形状測定機（Ｚｙｇｏ株式会社製）にて測定し３次元表面粗さパラメータで表すと、算術平均粗さＳａは０．１μｍ以下、表面高さ分布の偏り度（スキューネス）Ｓｓｋは−１以下、表面高さ分布のとがり度（クルトシス）Ｓｋｕは５以上となる。ここで、Ｓａ，Ｓｓｋ，Ｓｋｕは、ＩＳＯ２５１７８に規格されているパラメータである。
なお、第一工程のショットピーニング処理及び第二工程の鏡面加工の条件は、上記のものに限定されるものではなく、条件を適宜変更することにより、摺動面の接触域の大きさに応じて凹部の大きさも変化させることが好ましい。
【００４０】
ただし、凹部の面積を接触域の面積の５％以上２０％以下にし、凹部の大きさも接触域の大きさの５％以上５０％以下にすることが好ましい。さらに、凹部の深さも、１μｍ以上５μｍ以下とすることが好ましい。
前記凹部の面積率（接触域の面積に対する凹部の面積）の比率が５％未満又は２０％超過であると、油膜形成能力が不十分となるおそれがある。特に、２０％超過では、荷重を支える平滑面が少なくなるため、油膜厚さが薄くなって摩耗が生じるおそれがある。
【００４１】
また、凹部の大きさが接触域の大きさの５％未満又は５０％超過であると、油膜形成能力が不十分となるおそれがある。特に、５０％超過では、凹部の淵の部分で圧力が小さくなり、接触が生じやすくなってしまう。
さらに、凹部の深さが１μｍ未満であると、初期摩耗によって凹部が摩滅してしまうおそれがある。一方、５μｍ超過であると、油が凹部内に流入した場合に、動圧効果が得られにくくなり、油膜形成能力が小さくなるおそれがある。
【００４２】
第一工程及び第二工程の後に、軌道面１ａ，軌道面２ａ，転動面３ａについては、第三工程の研磨により凸部が完全に除去されるので、Ｒａ（Ｓａ）を０．０７μｍ以下にすることができる。例えば、転動体であるころの転動面であれば、センタレス研磨などにより研磨することができる。
このような処理により、加工条件を適宜選択することによって、直径が１０μｍ以上５０μｍ以下、深さが１μｍ以上の凹部を、２００μｍ以下の間隔で均一に形成することができる。
【００４３】
次に、上記のようなショットピーニング処理に好適に使用可能な投射装置について、図３を参照しながら説明する。
図３の投射装置は、投射材Ｓ（例えば、平均粒径が３０μｍの鋼球）が収容される投射材タンク１０と、投射材Ｓを噴射する噴射ノズル１２と、投射材タンク１０と噴射ノズル１２とを連通する搬送管１４と、投射材タンク１０内に圧縮ガス（例えば圧縮空気）を導入するガス導入管１６と、室温よりも高温に投射材Ｓを加熱する加熱部（図示せず）と、を備える。
【００４４】
投射材Ｓに埋没させたガス導入管１６の先端１６ａから投射材タンク１０内に圧縮ガスを導入すると、投射材Ｓは圧縮ガスとともに投射材タンク１０から排出される。そして、搬送管１４を通って噴射ノズル１２に送られ、噴射ノズル１２の先端口からガスとともに噴射される。噴射ノズル１２の先端口を図示しない加工対象物の被処理面に向ければ、投射材Ｓが被処理面に噴射され、ショットピーニング処理が施される。
【００４５】
このとき、投射材Ｓは加熱部により加熱されているので、投射材Ｓは凝集しておらず、各粒子が分散している。よって、凝集しておらず分散している投射材Ｓが、加工対象物の被処理面に投射される。加熱部は、投射材タンク１０，噴射ノズル１２，搬送管１４，及びガス導入管１６のうちの１つに備えられていてもよいし、複数に備えられていてもよいが、全てに備えられていることが好ましいことはもちろんである。また、室温よりも高温の圧縮ガスを用いてもよい。
【００４６】
また、投射材Ｓの凝集を防ぎ、より分散させるために、以下のようにしてもよい。すなわち、投射材タンク１０内に、投射材Ｓとともに混合粒子を収容する。この混合粒子は、例えばゴム，スチール，セラミックからなり、投射材Ｓよりも大きい粒径（例えば５ｍｍ）を有するものである。そして、金網等のフィルターが投射装置に（例えば、投射材タンク１０と搬送管１４の接続部分に）備えられていて、投射材Ｓはフィルターを通って噴射ノズル１２に送られるようになっている。このとき、このフィルターは、混合粒子を通さないようになっているので、混合粒子はフィルターにより除去されて投射材タンク１０に戻され、投射材Ｓのみが噴射ノズル１２に送られる。なお、このフィルターに加熱部を設けてもよい。
【００４７】
このような投射装置を用いれば、低流量のガスでショットピーニング処理を施すことができる。そうすれば、凹部形成による被処理面の形状の変化を小さく抑えることができる。また、凹部形成に伴う凸部の形成も抑えることができる。ただし、噴射ノズル１２の先端口近傍に、別途ガス噴出口（図示せず）を設け、噴射ノズル１２の先端口から噴射される投射材Ｓに、ガス噴出口から噴射されるガスを合流させて、投射材Ｓの投射圧力を高めてもよい。
【００４８】
なお、本実施形態は本発明の一例を示したものであって、本発明は本実施形態に限定されるものではない。例えば、本実施形態においてはころ軸受の例として円すいころ軸受をあげて説明したが、本発明は、他の種類の様々なころ軸受に対して適用することができる。例えば、円筒ころ軸受，針状ころ軸受，自動調心ころ軸受等である。また、ラジアルころ軸受に限らず、スラストころ軸受にも適用することができる。
【００４９】
さらに、本発明は、ころ軸受に限らず玉軸受にも適用することができる。しかしながら、玉軸受は滑り摩擦の部分が少なく、ほとんどが転がり摩擦に支配されているため、元々軸受トルクが低い。よって、凹部を形成しても、トルクに関しては大幅に低減されることはない。
さらに、本発明は、転がり軸受に限らず、リニアガイドやボールねじ等の直動装置にも適用することができる。特に、転動体としてころを用いるリニアガイドに好適である。
さらに、本発明は、一般的な軸受鋼（ＳＵＪ２）のみならず、セラミックや非鉄金属などで構成されている転がり軸受にも適用することができる。その場合は、ショットピーニング処理のショット圧力，ショット時間などの条件設定を変更する必要性が生じる場合がある。
【実施例】
【００５０】
以下に、本実施形態の円すいころ軸受の製造工程と性能試験について、図面を参照しながら説明する。図４に示す円すいころ軸受３１０は、日本精工株式会社製の呼び番号ＨＲ３０３０７Ｃ（内径：３５ｍｍ，外径：８０ｍｍ，最大幅：２２．７５ｍｍ）の円すいころ軸受である。
この円すいころ軸受３１０は、内輪軌道面（転がり面）３０１ａを有する内輪３０１と、外輪軌道面（転がり面）３０２ａを有する外輪３０２と、内輪軌道面３０１ａ及び外輪軌道面３０２ａ間に転動自在に配設され、転動面（転がり面）３０３ａを有する円すい状の複数のころ３０３と、ころ３０３を転動自在に保持する保持器３０４と、からなる。
【００５１】
また、この円すいころ軸受３１０では、内輪３０１の軸方向両端部につば３０１Ａ，３０１Ｂが形成されており、このつば３０１Ａ，３０１Ｂに対してころ３０３の軸方向端面が転がり接触した状態で案内されるように構成されている。
内輪３０１、外輪３０２、及びころ３０３は、以下に示すようにして作製した。まず、高炭素クロム軸受鋼二種（ＳＵＪ２）からなる素材を内輪３０１、外輪３０２、及びころ３０３の各形状に加工し、８４０℃の混合ガス雰囲気（ＲＸガス＋エンリッチガス＋アンモニアガス）で３時間浸炭窒化した後、油焼入れ及び焼戻しを行った。そして、内輪３０１、外輪３０２、及びころ３０３の各表層部（表面から２５０μｍの深さまでの部分）の残留オーステナイト量を１５〜４０体積％とし、前記表層部の硬さをＨＲＣ６２〜６７（Ｈｖ７４６〜９００）に調整した。
【００５２】
次に、このようにして得られたころ３０３の端面に、投射材である鋼球を噴射するノズルから、８０℃に加熱された直径３０μｍ，５０μｍ，１００μｍ，又は２００μｍの鋼球を噴射した（ショットピーニング処理）。そして、噴射圧力や噴射時間を適宜設定することにより、直径や面積率が異なる凹部が端面に形成された種々のころ３０３を製造した。なお、噴射圧力を０．５ＭＰａとすることにより、凹部の直径が１μｍ以下になるようにした。
また、鋼球に固体潤滑剤粉末（二硫化モリブデン粉末）を混合した混合物を噴射することにより、凹部の内面に固体潤滑剤の被膜が形成されたころ３０３も併せて製造した。
【００５３】
次に、ころ３０３をザル状の容器に入れて、直径１ｍｍほどのゴムの弾性体に直径１０μｍほどのダイヤモンド粒子が接着剤によって固着している粒子を、斜め方向から約５分間ほどショットした（鏡面加工）。
その後、転動体であるころ３０３の転動面をセンタレス研磨などで研磨することで、転動面の表面粗さをＲａで０．０７μｍ以下とした。
続いて、このようにして得られた内輪３０１、外輪３０２、及びころ３０３と、ＳＰＣＣ製の保持器３０４とを用いて、円すいころ軸受３１０を組み立てて、以下に示す条件で回転試験を行った。
【００５４】
この回転試験は、図５に示す縦型内輪回転式試験機を用いて行った。この試験機は、図５に示すように、主軸３２１と、この主軸３２１の軸方向一端部３２１ａに設けられた支持軸受３２２と、本体部３２３と、この本体部３２３の軸方向上端面に設けられた静圧軸受３２４と、からなり、試験軸受である円すいころ軸受３１０の内輪３０１を主軸３２１に外嵌させ、外輪３０２を本体部３２３に内嵌させた状態で使用されるように構成されている。
【００５５】
また、静圧軸受３２４の上方からはアキシャル荷重Ｆａを付与できるように構成されている。さらに、本体部３２３の側面には、棒材３２５を介してロードセル３２６が接続されており、本体部３２３に加わる動摩擦トルクを検出できるように構成されている。さらに、本体部３２３の側面には、試験軸受である円すいころ軸受３１０の転がり面に潤滑油Ｊを供給するための通路３２７と、転がり面の温度を検出するための熱電対３２８とが設けられている。
【００５６】
また、この回転試験は、通常量（３００ｍｌ／ｍｉｎ）よりも少ない量の潤滑油Ｊを供給しつつ、以下に示す条件で内輪３０１を回転させることで行い、円すいころ軸受３１０のならし運転時（初期なじみ）におけるトルク値（初期トルク）を測定した。この結果は、比較例であるＮｏ．１６のころ３０３を用いた円すいころ軸受３１０の初期トルクを１とした時の比として、表１に併せて示した。
【００５７】
なお、表１中に示された前処理「バレル加工」とは、種々のメディアや添加剤を配合して表面に大きなディンプルを形成する粗加工を大気中で行った後、プラトー部（平滑部）の粗さを整える仕上げ加工を大気中で行い、ころの各表面にディンプルを形成する処理を指す。
〔回転試験条件〕
荷重      ：９．８ｋＮ
回転速度  ：１００ｍｉｎ-1
潤滑油    ：ＩＳＯ粘度グレードがＩＳＯ  ＶＧ３２であるタービン油
軸受油量  ：２００ｍｌ／ｍｉｎ
潤滑油温度：３０±３℃
【００５８】
【表１】
2012167685.tif 000003
【００５９】
表１に示すように、ショットピーニング処理を施した実施例である試験Ｎｏ．１〜１２は、ショットピーニング処理を施していない比較例である試験Ｎｏ．１６と比べて、初期トルクの低減が見られた。また、直径１００μｍの鋼球を用いて、ころの端面に１分間ショットピーニング処理を施した実施例である試験Ｎｏ．８が、初期トルクが最も低く、試験Ｎｏ．１６と比べて５０％以下の初期トルクであった。さらに、試験Ｎｏ．７〜９と試験Ｎｏ．１３〜１５との比較から、凹部の内面に固体潤滑剤の被膜を形成することは、初期トルクの低減に有効であることが分かる。
【００６０】
さらに、上記試験軸受を用いて耐焼付き性の試験を行なった。使用した軸受は、初期トルクが最も低かった試験Ｎｏ．８と、その試験Ｎｏ．８の凹部の内面に二硫化モリブデンの被膜が形成されたものである試験Ｎｏ．１４と、試験Ｎｏ．１６，１７である。これらの軸受を用いて、試験前に数滴潤滑油を供給するのみで、無給油で軸受を回転させて、外輪温度が１００℃を超えるまでの試験時間を焼付き時間とした。
【００６１】
ショットピーニング処理が施されていない試験Ｎｏ．１６は、回転２０分程度で外輪温度が急上昇し、回転２１分後に焼付いた。これに対して、試験Ｎｏ．８の焼付き時間は１１８分であり、試験Ｎｏ．１６の約６倍であった。また、凹部の内面に二硫化モリブデンの被膜が形成された試験Ｎｏ．１４の焼付き時間は１８３分であり、試験Ｎｏ．１６の約９倍であった。このように、凹部の内面に二硫化モリブデンの被膜を形成すると、耐焼付き性が向上することが分かる。
【００６２】
さらに、試験Ｎｏ．１〜１７の軸受について寿命試験を行なったところ、ショットピーニング処理及び鏡面加工が施された試験Ｎｏ．１〜１５と、未処理品である試験Ｎｏ．１６との間に、大きな寿命の差はなかった。転動体の転動面の表面粗さは通常は軸受の寿命に大きく影響するが、本発明においては、転動体であるころの転動面を研磨して凸部を除去しても寿命に悪影響を及ばさないことが分かった。
なお、本実施例では、本発明を円すいころ軸受３１０のころ３０３のみに適用した場合について説明したが、これに限らず本発明を、内輪３０１のみや、外輪３０２のみに適用しても構わないし、内輪３０１、外輪３０２、及びころ３０３のうち二つ以上に適用しても構わない。
【００６３】
また、本実施例では、本発明のころ軸受の一例として単列円すいころ軸受をあげて説明したが、これに限らず、本発明は、潤滑状態が良好ではない環境下で使用されるその他のころ軸受にも好適に用いることができる。例えば、本発明は、背面組合せ型円すいころ軸受や正面組合せ型円すいころ軸受に適用してもよい。また、各種円筒ころ軸受に適用してもよいし、公知の自動調心ころ軸受に適用してもよい。また、スラスト形ころ軸受や針状ころ軸受に関しても同等の効果が得られる。
【００６４】
さらに、本実施例では、鋼球，ガラスビーズ等の球状の粒子を母材に衝突させているが、粒子の形状は球状に限定されるものではなく、非球状、具体的には、多角形状，不定形状，針状，グリッド状，砂状などの粒子を用いてもよい。
さらに、本実施例では、内輪３０１、外輪３０２、及びころ３０３の材料として軸受鋼（ＳＵＪ２）を一例としてあげて説明したが、セラミック，ステンレス，非鉄金属を用いてもよい。また、保持器についても、金属のみならず高分子材料の樹脂などを用いてもよい。
【００６５】
さらに、本実施例では、ショットピーニング処理により形成した凹部の中に、固体潤滑剤である二硫化モリブデンを埋設したが、固体潤滑剤の種類は二硫化モリブデンに限定されるものではなく、カーボン材料や高分子材料を用いてもよい。また、ショットピーニング処理により形成した凹部の内面に、ダイヤモンドライクカーボン（ＤＬＣ）などをスパッタなどにより成膜することで、より一層の低トルク、低摩耗が期待できる。
さらに、本実施例では、ころ軸受を一例として説明したが、本発明はこれに限らず、玉軸受やリニアガイド、ボールねじなどの直動装置にも適用可能である。また、タペットローラでも効果が得られる。
【符号の説明】
【００６６】
１        内輪
１ａ      軌道面
２        外輪
２ａ      軌道面
３        円すいころ
３ａ      転動面
５        つば
５ａ      つば面
３１        大端面
３０１        内輪
３０１ａ      内輪軌道面
３０１Ａ，３０１Ｂ      つば
３０２        外輪
３０２ａ      外輪軌道面
３０３        ころ
３０３ａ      転動面
３１０        円すいころ軸受
【図１】
2012167685.tif 000004
【図３】
2012167685.tif 000005
【図４】
2012167685.tif 000006
【図５】
2012167685.tif 000007
【図２】
2012167685.tif 000008